(57)【特許請求の範囲】
【請求項１】
高分子物品をフッ素化することによって表面のフッ素化が行われた表面改質された高分子繊維を有する不織ウェブ、を含むエレクトレットエアフィルターであって、前記不織ウェブが、ＥＳＣＡによって検出したとき少なくとも４５原子％のフッ素を含む、エレクトレットエアフィルター。
【請求項２】
前記不織ウェブが、ＣＦ３：ＣＦ２の測定方法に従って測定したとき少なくとも０．２５のＣＦ３：ＣＦ２比を構成する、請求項１に記載のエレクトレットエアフィルター。
【請求項３】
ＥＳＣＡによって検出したとき少なくとも５０原子％のフッ素を含み、ＣＦ３：ＣＦ２の測定方法に従って測定したとき少なくとも０．４５のＣＦ３：ＣＦ２比を有する不織高分子繊維ウェブを含むエレクトレットエアフィルター。
【請求項４】
前記不織高分子繊維ウェブが、ＣＦ３：ＣＦ２の測定方法に従って測定したとき、０．９より大きいＣＦ３：ＣＦ２比を有する、請求項３に記載のエレクトレットエアフィルター。
【請求項５】
前記不織高分子繊維ウェブの品質係数が少なくとも０．５／ｍｍＨ２Ｏである、請求項３に記載のエレクトレットエアフィルター。
【請求項６】
前記不織高分子繊維ウェブが、ポリプロピレン、ポリ−（４−メチル−１−ペンテン）、またはそれらの組合せを含有するメルトブローミクロ繊維を含む、請求項３に記載のエレクトレットエアフィルター。
【請求項７】
高分子ミクロ繊維を含む不織ウェブであって、ＣＦ３：ＣＦ２の測定方法に従って測定したとき少なくとも０．４５のＣＦ３：ＣＦ２比でＣＦ３及びＣＦ２を含む、表面のフッ素化された不織ウェブ、を含むエレクトレットエアフィルター。
【請求項８】
１層以上の不織ウェブを含み、かつ品質係数が少なくとも１．０／ｍｍＨ２Ｏである、請求項７に記載のエレクトレットエアフィルター。
【請求項９】
高分子物品が、ＣＦ３：ＣＦ２の測定方法に従って測定したとき少なくとも０．２５のＣＦ３：ＣＦ２比を構成するように、不織繊維高分子物品をフッ素化して表面がフッ素化された物品を製造する工程、及び
前記フッ素化された不織繊維高分子物品をエレクトレットを製造するのに十分であるように帯電させる工程、
を含む、エレクトレットエアフィルターの作製方法。
【請求項１０】
前記不織繊維高分子物品が、繊維の有効直径が１〜５０マイクロメータであるミクロ繊維を含有する請求項９に記載の作製方法。
【請求項１１】
前記フッ素化された不織繊維高分子物品を水と接触させることによってエレクトレットを製造するのに十分であるように前記フッ素化された物品を帯電させる工程、及び前記物品を乾燥させる工程、を含む、請求項９に記載の作製方法。
【発明の詳細な説明】
【０００１】
技術分野
この発明は、フッ素化エレクトレットの作製に関する。
【０００２】
背景技術
不織高分子繊維ウェブの濾過特性は、前記ウェブをエレクトレットに、すなわち、準永久電荷を示す誘電体に変換することによって改善され得る。エレクトレットは、エーロゾルフィルターの粒子捕捉を向上させるのに有効である。エレクトレットは、例えば、エアフィルター、フェースマスク、及び呼吸用マスクなどのいろいろな装置、マイクロホン、ヘッドホン、及び静電記録計などの電気−音響装置の静電素子として有用である。
【０００３】
エレクトレットは最近、直流（「ＤＣ」）コロナ帯電（例えば、米国特許第３０，７８２号（ファン・ターンハウト）参照）、及び流水帯電（ｈｙｄｒｏｃｈａｒｇｉｎｇ）（例えば、米国特許第５，４９６，５０７号（アンガジバンドら）を参照のこと）などのいろいろな方法によって製造され、特定のエレクトレットの繊維を製造するために用いた溶融体中にフルオロケミカルを混入することによって改善され得る（例えば、米国特許第５，０２５，０５２号（クレイターら）を参照のこと）。
【０００４】
エレクトレットフィルターが接触する粒子及び汚染物質の多くはそのウェブの濾過能力を妨げる。液体エーロゾル、例えば、特に油状エーロゾルは、エレクトレットフィルターにそれらのエレクトレットの向上した濾過効率を低下させる傾向がある（例えば、米国特許第５，４１１，５７６号（ジョーンズら）。
【０００５】
多数の方法が、濾過効率の低下を償うために開発された。１つの方法は、ウェブの層を付加するかまたはエレクトレットフィルターの厚さを増大させることによってエレクトレットフィルター中の不織高分子ウェブの量を増大させる工程を含む。しかしながら、付加的なウェブは、エレクトレットフィルターの呼吸抵抗を増大させ、エレクトレットフィルターの重量及び嵩を増し、エレクトレットフィルターのコストを増大させる。油状エーロゾルに対するエレクトレットフィルターの耐性を改善するための別の方法は、フルオロケミカルオキサゾリジノン、フルオロケミカルピペラジン、及び過フッ素化アルカンなどの溶融加工性フルオロケミカル添加剤を含有する樹脂からエレクトレットフィルターを形成する工程を含む。（例えば、米国特許第５，０２５，０５２号（クレイターら）を参照のこと）。前記のフルオロケミカルは溶融加工可能であるのがよく、すなわち、特定のエレクトレットの繊維ウェブに用いられるミクロ繊維を形成するために用いた溶融加工条件下で実質的に劣化しないのがよい。（例えば、公開第９７／０７２７２号（ミネソタマイニングアンドマニュファクチュアリング）を参照のこと）。
【０００６】
発明の要旨
１つの態様において、本発明は、高分子物品をフッ素化することによって表面のフッ素化が行われた表面改質された高分子物品を備えるエレクトレットを特徴としている。１つの実施態様において、前記の物品は、ＥＳＣＡによって検出したとき少なくとも約４５原子％のフッ素を含有する。別の実施態様において、前記の物品は、ＣＦ3：ＣＦ2の測定方法に従って測定したとき少なくとも約０．２５のＣＦ3：ＣＦ2比を有する。他の実施態様において、前記の物品は、ＣＦ3：ＣＦ2の測定方法に従って測定したとき少なくとも約０．４５のＣＦ3：ＣＦ2比を有する。
【０００７】
１つの実施態様において、前記物品の品質係数（Ｑｕａｌｉｔｙ  Ｆａｃｔｏｒ）は、少なくとも約０．２５／ｍｍＨ2Ｏ、（好ましくは少なくとも約０．５／ｍｍＨ2Ｏ、より好ましくは少なくとも約１／ｍｍＨ2Ｏ）である。
【０００８】
いくつかの実施態様において、前記物品は、不織高分子繊維ウェブを備える。前記の不織高分子繊維ウェブのための適した繊維の例には、ポリカーボネート、ポリオレフィン、ポリエステル、ハロゲン化ポリビニル、ポリスチレン、及びそれらの組合せなどがある。特に有用な繊維には、ポリプロピレン、ポリ−（４−メチル−１−ペンテン）、及びそれらの組合せなどがある。１つの実施態様において、前記物品は、メルトブロー（ｍｅｌｔｂｌｏｗｎ）ミクロ繊維を含有する。
【０００９】
別の態様において、本発明は、ＥＳＣＡによって検出したとき少なくとも約４５原子％のフッ素を有すると共にＣＦ3：ＣＦ2の測定方法に従って測定したとき少なくとも約０．４５のＣＦ3：ＣＦ2比を有する高分子物品を備えるエレクトレットを特徴としている。別の実施態様において、前記のエレクトレットは、ＥＳＣＡによって検出したとき少なくとも約５０原子％のフッ素を含み、ＣＦ3：ＣＦ2の測定方法に従って測定したとき少なくとも約０．２５のＣＦ3：ＣＦ2比を有する。
【００１０】
他の態様において、本発明は、上に記載されたエレクトレットを備える呼吸用マスクを特徴としている。更に他の態様において、本発明は、上に記載されたエレクトレットを備えるフィルターを特徴としている。
【００１１】
１つの態様において、本発明は、（ａ）高分子物品をフッ素化して表面がフッ素化された物品を製造する工程、及び（ｂ）フッ素化された物品をエレクトレットを製造するのに十分であるように帯電させる工程、を含むエレクトレットの作製方法を特徴としている。１つの実施態様において、前記の方法は、フッ素化された物品を水と接触させることによってエレクトレットを製造するのに十分であるように前記フッ素化された物品を帯電させる工程、及び前記物品を乾燥させる工程、を有する。前記の方法は、上に記載されたエレクトレットを作製するために有用である。別の実施態様において、前記の方法は、エレクトレットを製造するのに十分な時間及び圧力で水の噴射または水の粒子の流れをフッ素化された物品上に衝突させることによってフッ素化された物品を帯電させる工程、及び前記物品を乾燥させる工程、を含む。
【００１２】
他の実施態様において、前記方法は、放電（例えば、大気圧での交流コロナ放電）下で高分子物品をフッ素化する工程を含む。１つの実施態様において、前記の方法は、元素のフッ素、フルオロカーボン、ヒドロフルオロカーボン、フッ素化硫黄、フッ素化窒素及びそれらの組合せからなる群から選択されたフッ素含有種を含有する雰囲気中で前記の高分子物品をフッ素化する工程を含む。適したフッ素含有種の例には、Ｃ5Ｆ12、Ｃ2Ｆ6、ＣＦ4、ヘキサフルオロプロピレン、ＳＦ6、ＮＦ3及びそれらの組合せなどがある。
【００１３】
他の実施態様において、前記の方法は、元素のフッ素を含有する雰囲気中で前記の高分子物品をフッ素化する工程を含む。
【００１４】
他の実施態様において、前記のエレクトレットの作製方法は、（Ａ）（ｉ）フッ素含有種及び不活性ガスを含有する雰囲気中で、及び（ｉｉ）放電下で不織高分子繊維ウェブをフッ素化して表面がフッ素化されたウェブを製造する工程、及び（Ｂ）フッ素化されたウェブをエレクトレットを製造するのに十分であるように帯電させる工程、を含む。
【００１５】
他の態様において、本発明は、エーロゾルを上に記載されたエレクトレットに通して汚染物質を除去する工程を含む濾過方法を特徴としている。
【００１６】
本発明のフッ素化エレクトレットは、フッ素化されていないエレクトレットに対して相対的に高い油状ミスト耐性を示す。
【００１７】
用語の説明
本発明に関して、これらの用語は、以下に記載した意味を有する。
【００１８】
「エレクトレット」は、準永久電荷を示す誘電体を意味する。用語「準永久」は、電荷の減衰の特有の時定数が、エレクトレットが用いられる時間より長いことを意味する。
【００１９】
「表面改質された」は、表面の化学構造がその常態から変化させられたことを意味する。
【００２０】
「表面のフッ素化」は、表面（例えば、物品の表面）の上にフッ素原子が存在することを意味する。
【００２１】
「フッ素含有種」は、例えば、フッ素原子、元素のフッ素、及びフッ素含有ラジカルなど、フッ素原子を含有する分子及び部分を意味する。
【００２２】
「フッ素化する」は、化学物質反応、収着、縮合、または他の適した手段によってフッ素含有種を気相から物品に移すことによってフッ素原子を物品の表面に配することを意味する。
【００２３】
「エーロゾル」は、固体または液体の形状の懸濁粒子を含有する気体を意味する。
【００２４】
「汚染物質」は、粒子及び／または粒子であると概して考えることができない他の物質（例えば、有機蒸気）を意味する。
【００２５】
好ましい実施態様の説明
前記エレクトレットは、高分子物品をフッ素化することによって製造された表面改質された高分子物品（例えば、不織高分子繊維ウェブ）を備える。前記エレクトレットは好ましくは、油状ミスト耐性を提供するために十分に表面がフッ素化されている。油状ミスト耐性の１つの評価基準は、エレクトレットがエーロゾルによる攻撃の間にその品質係数をどのくらい維持するかということである。品質係数を、ジオクチルフタレート（「ＤＯＰ」）の初期の透過の試験（「ＤＯＰ試験」）から得られた結果から計算することができる。ＤＯＰ試験はまた、フィルターの電荷状態の相対的な評価基準を提供する。ＤＯＰ試験手順は、約３０秒間、６．９ｃｍ／秒の面速度でＤＯＰエーロゾルを試料中に圧入し、示差圧力計で試料全体にわたる圧力低下（ｍｍＨ2Ｏ単位で測定した圧力低下）を測定し、ＤＯＰ透過のパーセント（ＤＯＰＰｅｎ％）を測定することを必要とする。品質係数（ＱＦ）（１／ｍｍＨ2Ｏ単位で測定）を、次式によりこれらの値から計算することができる。
【数１】
0004440470.tif 000002
所与の流量での品質係数がより高くなると、エレクトレットの濾過性能がより良好になる。
【００２６】
好ましいエレクトレットの品質係数は、少なくとも約０．２５／ｍｍＨ2Ｏ、好ましくは少なくとも約０．５／ｍｍＨ2Ｏ、より好ましくは少なくとも約１．０／ｍｍＨ2Ｏである。
【００２７】
化学分析のための電子分光分析法（「ＥＳＣＡ」）（Ｘ線光電子分光分析法（「ＸＰＳ」）としても周知である）が、表面のフッ素化の１つの評価基準を提供する。好ましくはエレクトレットの表面は、ＥＳＣＡによって分析されるとき少なくとも約４５原子％のフッ素、より好ましくは少なくとも約５０原子％のフッ素を示す。ＥＳＣＡは、試験片の最も外側の表面（すなわち、約１０〜５０Å）の元素の組成を分析する。ＥＳＣＡを用いてヘリウム及び水素以外の周期表中のすべての元素を検出することができる。
【００２８】
前記のエレクトレットはまた、以下の実施例の節に記載したＣＦ3：ＣＦ2比の測定方法に従って測定したときエレクトレットの表面のＣＦ3：ＣＦ2比が少なくとも約０．２５、好ましくは少なくとも約０．４５であり、より好ましくは０．９より大きい。
【００２９】
１つの実施態様において、前記のエレクトレットは、例えば、メルトブローミクロ繊維、ステープルファイバー、フィブリル化フィルム、及びそれらの組合せなどの繊維を含有する不織高分子繊維ウェブを備える。前記の繊維を樹脂から形成することができる。好ましくは前記の樹脂は、熱可塑性の非導電性、すなわち、１０14ｏｈｍ−ｃｍより大きい抵抗率を有する樹脂である。前記繊維を形成するために用いた樹脂は、導電率を増大させるかまたはそれがなければ繊維が静電荷を受け取り保持する能力を妨げることがある帯電防止剤などの材料を実質的に含まないのがよい。
【００３０】
有用な熱可塑性樹脂の例には、例えば、ポリプロピレン、ポリエチレン、ポリ−（４−メチル−１−ペンテン）、及びそれらの組合せなどのポリオレフィン、ハロゲン化ビニルポリマー（例えば、ポリ塩化ビニル）、ポリスチレン、ポリカーボネート、ポリエステル及びそれらの組合せなどがある。
【００３１】
例えば、顔料、紫外線安定剤、酸化防止剤、及びそれらの組合せなどの添加剤を前記の樹脂にブレンドすることができる。
【００３２】
前記のエレクトレットは、メルトブローミクロ繊維などのミクロ繊維を含めて、高分子繊維を含有する不織ウェブを含んでもよい。ウェンテ，ヴァンＡ．著、「Ｓｕｐｅｒｆｉｎｅ  Ｔｈｅｒｍｏｐｌａｓｔｉｃ  Ｆｉｂｅｒｓ」、Ｉｎｄｕｓｔｒｉａｌ  Ｅｎｇ．Ｃｈｅｍｉｓｔｒｙ、Ｖｏｌ．４８、１３４２〜１３４６ページ、及び１９５４年５月２５日発行、ウェンテらによる「Ｍａｎｕｆａｃｔｕｒｅ  ｏｆ  Ｓｕｐｅｒ  Ｆｉｎｅ  Ｏｒｇａｎｉｃ  Ｆｉｂｅｒｓ」と題されたネイバルリサーチラボラトリーズのレポートＮｏ．４３６４に記載されているようにメルトブローミクロ繊維を作製することができる。メルトブローミクロ繊維は好ましくは、デイビーズ，Ｃ．Ｎ．、「Ｔｈｅ  Ｓｅｐａｒａｔｉｏｎ  ｏｆ  Ａｉｒｂｏｒｎｅ  Ｄｕｓｔ  ａｎｄ  Ｐａｒｔｉｃｌｅｓ」、Ｉｎｓｔｉｔｕｔｉｏｎ  ｏｆ  Ｍｅｃｈａｎｉｃａｌ  Ｅｎｇｉｎｅｅｒｓ、ロンドン、会報１Ｂ、１９５２年に明らかにされた方法に従って計算したとき、繊維の有効直径が１〜５０マイクロメータ（μｍ）より小さい範囲である。繊維エレクトレットフィルターの吹込みミクロ繊維は一般に、繊維の有効直径が約３〜３０マイクロメータ、好ましくは約７〜１５マイクロメータである。
【００３３】
ステープルファイバーが存在することにより、メルトブローミクロ繊維だけから作られたウェブよりロフティーな、より濃密でないウェブが提供される。好ましくは前記のエレクトレットは、７０重量％より多いステーブルファイバーを含有する。ステープルファイバーを含有するウェブは、米国特許第４，１１８，５３１号（ハウサー）に開示されている。
【００３４】
不織高分子繊維ウェブを含有するエレクトレットの基本重量は好ましくは、約１０〜５００ｇ／ｍ2、より好ましくは約１０〜１００ｇ／ｍ2の範囲である。不織高分子繊維ウェブの厚さは好ましくは、約０．２５〜２０ｍｍ、より好ましくは約０．５〜２ｍｍである。
【００３５】
エレクトレットの不織高分子ウェブはまた、例えば、米国特許第３，９７１，３７３号、（ブラウン）、４，１００，３２４号（アンダーソン）、及び４，４２９，００１号（コルピンら）に開示された粒状物質を含有することができる。
【００３６】
エレクトレットの作製
任意に、表面を改質するための放電下で、高分子物品をフッ素化し、フッ素化された物品を帯電してエレクトレットを製造することによって、前記のエレクトレットを作製することができる。
【００３７】
前記のフッ素化プロセスは、フッ素含有種を含有する雰囲気に高分子物品を暴露することによってフッ素原子を含有するように高分子物品の表面を改質する工程を含む。前記のフッ素化プロセスを、大気圧でまたは減圧下で行うことができる。前記のフッ素化プロセスは好ましくは、物品の表面にフッ素原子を付加するのを汚染物質が妨げないように制御された雰囲気中で行われる。前記の雰囲気は、実質的に酸素及び他の汚染物質を含まないのがよい。好ましくは、前記の雰囲気は０．１％より少ない酸素を含有する。
【００３８】
前記の雰囲気中に存在しているフッ素含有種を、室温で気体であるか、加熱するとき気体になるか、または気化され得るフッ素化化合物から得ることができる。フッ素含有種の有用な供給源の例には、フッ素原子、元素のフッ素、フルオロカーボン（例えば、Ｃ5Ｆ12、Ｃ2Ｆ6、ＣＦ4、及びヘキサフルオロプロピレン）、ヒドロフルオロカーボン（例えば、ＣＦ3Ｈ）、フッ素化硫黄（例えば、ＳＦ6）、フッ素化窒素（例えば、ＮＦ3）の他、例えばＣＦ3ＯＣＦ3などのフルオロケミカル、及び例えばＦｌｕｏｒｉｎｅｒｔ  ＦＣ−４３などの商標  Ｆｌｕｏｒｉｎｅｒｔ（ミネソタ州のミネソタマイニングアンドマニュファクチャリングカンパニー製）として市販のフルオロケミカル、及びそれらの組合せなどがある。
【００３９】
フッ素含有種の雰囲気は、例えば、ヘリウム、アルゴン、窒素、及びそれらの組合せなどの不活性な希釈ガスを含んでもよい。
【００４０】
フッ素化プロセスの間に適用される放電は、フッ素含有種の供給源の存在下で適用されるとき、高分子物品の表面の化学的性質を改質することができる。放電はプラズマ、例えば、グロー放電プラズマ、コロナプラズマ、無声放電プラズマ（誘電バリア放電プラズマ及び交流（「ＡＣ」）コロナ放電とも称される）、及びハイブリッドプラズマ、例えば、大気圧でのグロー放電プラズマ、及び疑似グロー放電の形である。好ましくは、プラズマは大気圧でのＡＣコロナ放電プラズマである。有用な表面改質放電プロセスの例は、米国特許第５，２４４，７８０号、米国特許第４，８２８，８７１号、及び米国特許第４，８４４，９７９号に記載されている。
【００４１】
他のフッ素化プロセスは、元素のフッ素に対して不活性である液体中に高分子物品を浸漬する工程、及び前記の液体中に元素のフッ素ガスを通気して表面のフッ素化された物品を製造する工程、を含む。フッ素に対して不活性である有用な液体の例には、過ハロゲン化液、例えば、パフォーマンスフルイドＰＦ  ５０５２（ミネソタマイニングアンドマニュファクチュアリングカンパニー製）などの過フッ素化液などがある。前記の液体中に通気される元素のフッ素含有ガスには、例えば、窒素、アルゴン、ヘリウム、及びそれらの組合せなどの不活性ガスを挙げることができる。
【００４２】
高分子物品を帯電してエレクトレットを製造することは、例えば、流水帯電、すなわち、物品に電荷を与えるのに十分であるように物品を水と接触させ、その後、物品を乾燥させること、及びＤＣコロナ帯電など、いろいろな技術を用いて達成され得る。前記の帯電プロセスを、物品の１つ以上の表面に適用することができる。
【００４３】
有用な流水帯電プロセスの例の１つは、濾過を向上させるエレクトレットの電荷をウェブに与えるのに十分な時間及び圧力で水のジェットまたは水の粒子の流れを物品上に衝突させ、次いで物品を乾燥させる工程を含む。物品に与えられた濾過を向上させるエレクトレットの電荷を最適にするために必要な圧力は、用いた噴霧機のタイプ、物品を形成するポリマーのタイプ、ポリマーへの添加剤のタイプ及び濃度、物品の厚さ及び密度によって変化する。約１０〜約５００ｐｓｉ（６９〜３４５０ｋＰａ）の範囲の圧力が適している。流水帯電の適した方法の例が、米国特許第５，４９６，５０７号（アンガジバンドら）に記載されている。
【００４４】
水のジェットまたは水の粒子の流れは、何れの適した噴霧装置によって提供されてもよい。有用な噴霧装置の１つの例は、水圧で繊維を絡み合わせるために用いられる装置である。
【００４５】
適したＤＣコロナ放電プロセスの例は、米国特許第３０，７８２号（ファン・ターンハウト）、米国特許第３１，２８５号（ファン・ターンハウト）、米国特許第３２，１７１号（ファン・ターンハウト）、米国特許第４，３７５，７１８号（ワッズワースら）、米国特許第５，４０１，４４６号（ワッズワースら）、米国特許第４，５８８，５３７号（クラッセら）、及び４，５９２，８１５号（ナカオ）に記載されている。
【００４６】
本明細書に記載した方法によって形成されたフッ素化エレクトレットは、例えば、マイクロホン、ヘッドホン及びスピーカーなどの電子音響装置、液体フィルターの他、例えば高圧静電発電機、静電記録計、呼吸用マスク（例えば、プレフィルター、カニスタ及び交換できるカートリッジ）、加熱、換気、空調、及びフェースマスク内の粉塵粒子制御装置における静電素子として用いるのに適している。
【００４７】
本発明は、更に以下の例によって記載される。
【００４８】
実施例
試験手順
実施例で用いた試験手順は、次の通りである。
【００４９】
ＣＦ3：ＣＦ2の測定方法
ＥＳＣＡデータを、非単色ＭｇＫＩ  ｘ線供給源及び表面に対して４５度の電子放出角（ｅｌｅｃｔｒｏｎ  ｔａｋｅ  ｏｆｆ  ａｎｇｌｅ）を用いてＰＨＩ  ５１００  ＥＳＣＡ  システム（ミネソタ州、エデンプレイリーのフィジカルエレクトロニクス製）で集めた。炭素（１ｓ）スペクトルを、ＰＨＩ（ミネソタ州、エデンプレイリーのフィジカルエレクトロニクス製）によって供給された非線形最少二乗ルーチンを用いてピーク調整した。このルーチンは、線形バックグラウンド消去、及び成分のピークのためにガウスピーク形状を用いた。前記のスペクトルは、２８５．０ｅＶの炭化水素のピークを基準とした。ＣＦ3及びＣＦ2成分は、それぞれ約２９４ｅＶ及び２９２ｅＶに位置するピークとして同定された（ストローベルら、Ｊ．Ｐｏｌｙｍｅｒ  Ｓｃｉ．Ａ：Ｐｏｌｙｍｅｒ  Ｃｈｅｍｉｓｔｒｙ、Ｖｏｌ．２５、１２９５〜１３０７ページ（１９８７年）に記載されている方法による）。ＣＦ3：ＣＦ2比は、ＣＦ3及びＣＦ2成分のピーク領域の比を表す。
【００５０】
初期のジオクチルフタレートの透過（ＤＯＰ）及び圧力低下試験の手順
初期のＤＯＰ透過を測定するために、７０〜１４０ｍｇ／ｍ3の濃度の直径０．３マイクロメータのジオクチルフタレート（ＤＯＰ）粒子（４つのオリフィスを有するＴＳＩ  Ｎｏ．２１２噴霧機及び３０ｐｓｉのきれいな空気を用いて作られた）を、４２．５Ｌ／分の速度（毎秒６．９センチメートルの面速度）で直径４．５インチであるフィルター媒体の試料中に圧入した。読み取り値が安定するまで、試料を３０秒間、ＤＯＰエーロゾルに暴露する。透過は、光学散乱箱、エアテクニークインク製のパーセントペニトレーションメーターモデル  ＴＰＡ−８Ｆで測定される。
【００５１】
試料全体にわたる圧力低下が、電子圧力計を用いて４２．５Ｌ／分（６．９ｃｍ／秒の面速度）の流量で測定される。圧力低下を、水のｍｍ単位（「ｍｍＨ2Ｏ」）で記録する。
【００５２】
ＤＯＰ透過及び圧力低下を用いて、次式：
【数２】
0004440470.tif 000003
によってＤＯＰ透過の自然対数（ｌｎ）から品質係数「ＱＦ」を計算する。初期ＱＦが高くなると、より良好な初期濾過性能を示す。ＱＦの減少は、濾過性能の低下と有効に相関する。
【００５３】
ＤＯＰ負荷試験
ＤＯＰ負荷は、ＤＯＰ透過及び圧力低下試験で用いた同じ試験装置を用いて測定される。試験試料を秤量し、次いで最小暴露量が少なくとも約１３０ミリグラムとなるように少なくとも４５分間、ＤＯＰエーロゾルに暴露した。ＤＯＰ透過及び圧力低下を、試験中に少なくとも毎分１回、測定した。集められたＤＯＰの質量を、透過、フィルターウェブの質量、及び暴露の間にフィルターウェブ上に集められたＤＯＰの全質量（「ＤＯＰ負荷」）の測定値からそれぞれの測定区間について計算する。
【００５４】
コロナフッ素化
実施例１
繊維の有効直径が７．５マイクロメータ（μｍ）、基本重量が６２ｇ／ｍ2である、エクソン３５０５Ｇポリプロピレン樹脂（エクソン製）から作製した吹込みポリプロピレンミクロ繊維を、ウェンテ，ヴァンＡ．著、「Ｓｕｐｅｒｆｉｎｅ  Ｔｈｅｒｍｏｐｌａｓｔｉｃ  Ｆｉｂｅｒｓ」、Ｉｎｄｕｓｔｒｉａｌ  Ｅｎｇ．Ｃｈｅｍｉｓｔｒｙ、Ｖｏｌ．４８、１３４２〜１３４６ページに記載されているように作製した。
【００５５】
次に、吹込みミクロ繊維ウェブを、１ｍ／分の支持体スピードで２０００Ｗのコロナ電力に相当する、３４Ｊ／ｃｍ2のコロナエネルギーのヘリウム雰囲気中１容量％のＣ2Ｆ6中でＡＣコロナによってフッ素化した。ＡＣコロナフッ素化処理は、ポリ（エチレンテレフタレート）１．５ｍｍで覆われた直径４０ｃｍのニッケルメッキされたアルミニウムロールからなるグランドロールを有する、いわゆる「双−誘電」電極構成を備え、再循環する加圧水を用いて２３℃の温度に維持されたＡＣコロナシステム内で行われた。電力供給された電極は、それぞれ１５ｍｍ平方の断面及び３５ｃｍの有効長を有する１５の独立のセラミック被覆電極（英国、テームのシャーマントリーターズリミテッド製）からなった。前記の電極はモデルＲＳ４８−Ｂ（４ｋｗ）可変−周波数電源（ニューヨーク州、ロチェスターのＥＮＩパワーシステムズインク製）に接続された。ＡＣコロナ中に散逸した正味電力を、ＥＮＩ電源に組み込まれた方向電力計で測定した。出力電力の周波数を、最適なインピーダンス整合（最小の反射電力）を得るために約１６ｋＨｚに手作業で調整した。
【００５６】
ＡＣコロナシステムを制御された環境内に密閉した。処理の前に、ＡＣコロナ処理システムを囲む雰囲気をヘリウムでパージし、次に、電極付近に導入した、ヘリウム中の１容量％のＣ2Ｆ6の１００リットル／分で連続的に洗い流した。
【００５７】
前記のミクロ繊維ウェブを、厚さ０．０５ｍｍの二軸延伸ポリプロピレン（ＢＯＰＰ）のキャリヤーフィルム上にテープでとめ、次いで、前記のキャリヤーフィルムがグランドロールと接触しているようにグランドロール上に置き、吹込みミクロ繊維ウェブの一方の面に放電を起こさせた。処理後、吹込みミクロ繊維ウェブを裏返し、キャリヤーフィルムに再びテープでつけ、第１の処理と同じ条件下で２回目、ＡＣコロナ処理し、吹込みミクロ繊維ウェブの他方の面に放電を起こさせた。
【００５８】
実施例２
基本重量が１００ｇ／ｍ2である、Ｇ１００フィルトレートフィブリル化フィルムウェブ（ミネソタマイニングアンドマニュファクチュアリング製）を、実施例１に記載した方法に従ってコロナフッ素化したが、ただし、グランドロールを２５℃の温度に維持した。
【００５９】
実施例３
Ａｓｐｕｎ  ＰＥ−６８０６ポリエチレン樹脂（ミシガン州、ダウケミカルカンパニー製）から作製した、基本重量が１０７ｇ／ｍ2であるポリエチレンメルトブローミクロ繊維ウェブを、実施例２に記載した方法に従ってコロナフッ素化した。
【００６０】
実施例４
基本重量が２００ｇ／ｍ2である、ポリエステルステープルファイバーウェブ（ロジャースコーポレーション製）を、実施例２に記載した方法に従ってコロナフッ素化した。
【００６１】
実施例５
基本重量が５０ｇ／ｍ2及び繊維の有効直径が８．１μｍである、ＴＰＸ  ＭＸ−００７ポリ−４−メチル−１−ペンテン樹脂（三井）から作製されたポリ−４−メチル−１−ペンテンメルトブローミクロ繊維ウェブを、実施例２に記載された方法に従ってコロナフッ素化した。
【００６２】
実施例６〜９
実施例６〜９を実施例１の手順に従って作製したが、ただし、フッ素含有種の供給源は次の通りであった。１％のＣＦ4（実施例６）、及び０．１％のヘキサフルオロプロピレン（実施例７）、０．１％のＣ5Ｆ12（実施例８）、及び１．０％のＣ5Ｆ12（実施例９）。
【００６３】
実施例１〜９の試料ウェブのそれぞれの表面の化学的性質を、ＰＨＩ５１００  ＥＳＣＡシステムを用いるＥＳＣＡ分析によって測定した。ＣＦ3：ＣＦ2比を、上に記載された方法に従ってＥＳＣＡデータから実施例１〜９の試料のそれぞれについて測定した。結果を表Ｉに原子％単位で記録する。
【００６４】
【表１】
表Ｉ
0004440470.tif 000004
【００６５】
流水帯電
実施例１０
実施例１で上に記載したように作製したフッ素化ポリプロピレン吹込みミクロ繊維ウェブを、１０ｃｍ離して取付けた、真空スロットの７ｃｍ上に中心に合わせた１対のスプレーイングシステムズティージェット９５０１噴霧機ノズルから脱イオン水を約９０ｐｓｉの静水圧で前記のウェブに噴霧しながら、５ｃｍ／秒（ｃｍ／秒）の速度で真空スロット上を通過させた。次に、前記の試料を裏返し、ウェブの両側が水を噴霧されるように、もう一度、脱イオン水の噴霧中を通過させた。次いで、脱イオン水噴霧機を取り除き、前記ウェブを再び真空スロット上を通過させ、過剰な水を取り除いた。次に、前記のウェブを吊し、周囲条件で乾燥させた。
【００６６】
実施例１１
実施例５に従って作製したフッ素化ポリ−４−メチル−１−ペンテンメルトブローミクロ繊維ウェブを、実施例１０の手順に従って帯電させた。
【００６７】
実施例１０Ａ〜１１Ａ
実施例１０Ａ及び１１Ａを、それぞれ、実施例１０及び１１の方法に従って作製したが、ただし、コロナフッ素化の後及び流水帯電の前に、実施例１０Ａ及び１１Ａのフッ素化されたウェブの各々を、約１０分間、１４０℃（３００Ｆ）でアニールにかけた。
【００６８】
実施例１３、１５、１６、１８及び２０
実施例１３、１５、１６、１８及び２０を、実施例１０の手順に従って帯電したが、ただし、実施例１３、１５、１６、１８及び２０の各々に用いたフッ素化高分子繊維ウェブは以下の通りであった。上記の実施例３に従って作製したフッ素化ポリエチレンミクロ繊維ウェブ（実施例１３）、実施例４に従って作製したフッ素化ポリエステルステープルファイバーウェブ（実施例１５）、実施例２に従って作製したフッ素化Ｇ１００フィルトレートフィブリル化フィルムウェブ（実施例１６）、基本重量が約２００ｇ／ｍ2であり、実施例１に記載した方法に従ってコロナフッ素化されたフッ素化ポリプロピレンニードル穿孔ウェブ（エクソン３５０５ポリプロピレン樹脂の１２デニール／繊維の繊維）（実施例１８）、基本重量が４６ｇ／ｍ2及び繊維の有効直径が３．７μｍであり、実施例１に記載した方法に従ってコロナフッ素化されたが、ただし、１％のＣ2Ｆ6の代わりに０．２％のＣ5Ｆ12を用いた、ポリプロピレン溶融細繊維ウェブ（実施例２０）。
【００６９】
ＤＣコロナ帯電
実施例１２
実施例３のフッ素化ポリエチレンメルトブローミクロ繊維ウェブを、次のようにＤＣコロナ放電を用いて帯電した。前記のフッ素化ウェブを、アルミニウム接地平面に接触して置き、そして次に、接地平面に約０．０１ｍＡ／ｃｍ（コロナ供給源の長さ）の電流を維持しながら、正電気のＤＣコロナ供給源下を空気中約１．２メートル／分の速度で通過させた。コロナ供給源から地面までの距離は約４ｃｍであった。
【００７０】
実施例１４、１７、１９
実施例１４、１７及び１９を、実施例１２の手順に従って帯電したが、ただし、実施例１４、１７及び１９の各々のためのフッ素化高分子繊維ウェブは以下の通りであった。実施例４の手順に従って作製したフッ素化ポリエステルステープルファイバーウェブ（実施例１４）、基本重量が約２００ｇ／ｍ2であり、実施例１に記載した方法に従ってコロナフッ素化されたフッ素化ポリプロピレンニードル穿孔ウェブ（エクソン３５０５ポリプロピレン樹脂の１２デニール／繊維の繊維）（実施例１７）、基本重量が４６ｇ／ｍ2及び繊維の有効直径が３．７μｍであり、実施例１に記載した方法に従ってコロナフッ素化されたが、ただし、１％のＣ2Ｆ6の代わりに０．２％のＣ5Ｆ12を用いた、フッ素化ポリプロピレン溶融細繊維ウェブ（実施例１９）。
【００７１】
実施例２１〜３５
実施例２１〜３５を、ポリプロピレン吹込みミクロ繊維ウェブをフッ素化することによって作製したが、ただし、実施例２１〜３５の各々のフッ素供給源は以下の通りであった。１％のＣＦ4（実施例２１〜２３）、１％のＣ2Ｆ6（実施例２４〜２６）、０．１％のヘキサフルオロプロピレン（実施例２７〜２９）、０．１％のＣ5Ｆ12（実施例３０〜３２）、及び１．０％のＣ5Ｆ12（実施例３３〜３５）。
【００７２】
次に、実施例２３、２６、２９、３２、及び３５のフッ素化ウェブを、実施例１０に記載した流水帯電プロセスに従って帯電させた。
【００７３】
次いで、実施例２２、２５、２８、３１及び３４のフッ素化ウェブを、実施例１２に記載したＤＣコロナ帯電プロセスに従って帯電させた。
【００７４】
実施例１０〜３５のエレクトレットの各々のＤＯＰ透過の％（「％ＤＯＰ  ＰＥＮ」）、圧力低下（ｍｍＨ2Ｏ）、及び品質係数（「ＱＦ」）を、上に記載した初期ＤＯＰ透過及び圧力低下試験手順に従って求めた。結果を表ＩＩにまとめる。
【００７５】
【表２】
表ＩＩ
0004440470.tif 000005
【００７６】
実施例３６〜３９
４つのフッ素化されたポリプロピレンミクロ繊維ウェブを実施例１に従って作製したが、ただし、フッ素含有種の供給源は、次の通りであった。０．１％のヘキサフルオロプロピレン（「ＨＦＰ」）（実施例３６及び３８）及び０．１％のＣ5Ｆ12（実施例３７及び３９）。
【００７７】
実施例３６及び３７は更に、実施例１０の流水帯電の帯電手順に従って前記のフッ素化ポリプロピレンウェブを帯電させる工程を含んだ。
【００７８】
実施例３８及び３９は更に、実施例１２のＤＣコロナ帯電の手順に従って前記のフッ素化ポリプロピレンウェブを帯電させる工程を含んだ。
【００７９】
実施例３６〜３９を、上に記載されたＤＯＰ負荷試験にかけた。実施例３６〜３９の各々のＤＯＰ透過の％対ＤＯＰ負荷（ウェブ上で採取されたグラム単位のＤＯＰの量）を、上に記載されたＤＯＰ負荷試験手順に従って測定した。得られたデータを、以下の通り図１及び２のＤＯＰ透過の％対ＤＯＰ負荷（グラム）としてプロットする。実施例３６及び３７（それぞれｘ及び黒丸で示した）（図１）、及び実施例３８及び３９（それぞれｘ及び黒丸で示した）（図２）。
【００８０】
実施例４０
基本重量が６１ｇ／ｍ2であるポリプロピレンミクロ繊維ウェブの７インチ×７インチの試料を、窒素雰囲気下に置いた。窒素中で希釈した５容量％の元素のフッ素の気体混合物を、１０分間、１．０ｌ／分の速度でポリプロピレンミクロ繊維ウェブ中に通過させた。次に、フッ素濃度を窒素中で希釈した１０容量％に増加させ、更に２０分間、１．０ｌ／分の速度でウェブ中に通過させた。
【００８１】
次に、前記の試料をＥＳＣＡによって分析し、ＣＦ3：ＣＦ2の上記の測定方法に従って測定したとき、６２原子％のフッ素及び０．５９のＣＦ3：ＣＦ2比を有することが確認された。
【００８２】
次いで、前記の試料を、実施例１２で上に記載したようにＤＣコロナ放電を用いて帯電させ、上に記載されたＤＯＰ負荷試験にかけた。得られたデータを、図３のＤＯＰ透過の％対ＤＯＰ負荷（グラム）としてプロットする。
【００８３】
実施例４１
基本重量が２０ｇ／ｍ2及びウェブ幅が１５ｃｍであるポリプロピレン吹込みミクロ繊維ウェブを、Ｃ5Ｆ12環境内で真空グロー放電処理した。グロー放電処理を真空室内で行った。真空室は、吹込みミクロ繊維ウェブの連続処理のために巻出ローラー、グロー放電電極、及び巻取ローラーからなるロールを突き合わせたグロー放電装置を備えた。２つのステンレス鋼電極は平行板の配置にあり、各電極は幅２０ｃｍ、長さ３３ｃｍであり、それらは２．５ｃｍの間隔で隔置された。上の電極は接地され、下の電極は１３．５６ＭＨｚ  ｒｆ発電機（プラズマ−サーム）によって電力供給された。前記のウェブは、ウェブの一方の側が放電が行われるように上の接地された電極と接触させられて、２つの電極の間を移動した。
【００８４】
吹込みミクロ繊維ウェブのロールを０．１トールの圧力のＣ5Ｆ12の蒸気下で巻出ローラー上に載せた後、吹込みミクロ繊維ウェブを、１７ｃｍ／分の速度で電極の中に送り、プラズマへの暴露時間が２分となった。放電電力は５０Ｗであった。第１面を処理した後、真空室を脱気し、ウェブロールを巻出ロール上に戻し、ウェブの他方の面を処理させた。ウェブの第２面の処理を第１面と同じ条件下で行った。フッ素化後に、実施例４１を実施例１２で上に記載したプロセスに従ってＤＣコロナ帯電した。
【００８５】
実施例４１のＤＯＰ透過の％（「％ＤＯＰ  ＰＥＮ」）を、上に記載された初期のＤＯＰ透過及び圧力低下試験の手順に従って測定した。結果を表ＩＩＩにまとめる。
【００８６】
【表３】
表ＩＩＩ
0004440470.tif 000006
【００８７】
他の実施態様は、以下のクレームの範囲内にある。前記のエレクトレットは不織高分子繊維ウェブに対して記載されたが、エレクトレットは、例えば、１９９８年６月１８日に出願された、「Ｓｔｒｕｃｔｕｒｅｄ  Ｓｕｒｆａｃｅ  Ｆｉｌｔｅｒ  Ｍｅｄｉａ」（インスレーら）と題された米国特許出願第０９／１０６，５０６号（代理人整理番号５３６３２ＵＳＡ２Ａ）に記載された高分子物品など、いろいろな高分子物品であり得る。
【００８８】
上に引用した特許及び特許出願のすべてを本願明細書全体に引用したものとする。
【図面の簡単な説明】
【図１】  実施例３６及び３７についてのＤＯＰ透過の％対ＤＯＰ負荷のプロットである。
【図２】  実施例３８及び３９についてのＤＯＰ透過の％対ＤＯＰ負荷のプロットである。
【図３】  実施例４０についてのＤＯＰ透過の％対ＤＯＰ負荷のプロットである。
【図１】
0004440470.tif 000007
【図２】
0004440470.tif 000008
【図３】
0004440470.tif 000009